(57)【要約】  ポリマー膜でコートされたコアで構成される、活性成分を有するマイクロカプセルに関する。このマイクロカプセルにおいて、上記の活性成分は、ポリマーコーティング層に取り込まれており、この層は、マイクロカプセル化技術（相分離によるコアセルベーション）を用いて適用される。このように製造されたマイクロカプセルは、味覚をマスクし活性成分を長時間持続するという優れた特性を有する。【特許請求の範囲】
【請求項１】
少なくとも１つの活性成分を有するマイクロカプセルの調製方法であって、
少なくとも１つの活性成分と、任意で少なくとも１つの膜添加剤とを有するポリマー膜を、５０μｍ以上１２００μｍ以下の寸法のコアに適用する工程を有し、
前記の適用する工程は、相分離させるコアセルベーション法により行われることを特徴とする方法。
【請求項２】
（ａ）水系溶媒又は有機溶媒中で、コーティングポリマーの溶液を形成させるステップと；
（ｂ）前記ステップ（ａ）で得た溶液中で、コアと、活性成分の粒子と、任意で膜添加剤とを懸濁させるステップと；
（ｃ）前記ステップ（ｂ）で得た懸濁液中で、前記コーティングポリマーに、相分離でコアセルベーションを生じさせるステップと；
（ｄ）任意で、マイクロカプセルに、膜の硬化処理を施すステップと；
（ｅ）得たマイクロカプセルを回収するステップと；
を有することを特徴とする請求項１に記載の方法。
【請求項３】
前記ステップ（ａ）と前記ステップ（ｂ）とを単一ステップとして行うことを特徴とする請求項２に記載の方法。
【請求項４】
前記のポリマーは、水に不溶性であることを特徴とする請求項１乃至３のいずれか一項に記載の方法。
【請求項５】
前記のポリマーは、エチルセルロースであることを特徴とする請求項４に記載の方法。
【請求項６】
前記ステップ（ａ）で使用する溶媒は、シクロヘキサンであることを特徴とする請求項４又は５に記載の方法。
【請求項７】
前記ステップ（ｂ）で添加する前記の添加剤は、ラクトース、マンニトール、ポリビニルピロリドン、ヒドロプロピルメチルセルロース、メチルセルロース及びヒドロキシプロピルセルロース並びにカルボキシメチルアミド、クロスカルメロース、クロスポビドン及び前もってゼラチン化されたスターチなどの膨潤剤並びにｐＨ調節剤から選択されることを特徴とする請求項４乃至６のいずれか一項に記載の方法。
【請求項８】
前記のポリマーは、水溶性であることを特徴とする請求項１乃至３のいずれか一項に記載の方法。
【請求項９】
前記のポリマーは、ゼラチン、酢酸セルロースフタレート及びヒドロキシプロピルメチルセルロースフタレート並びにその誘導体からなる群から選択されることを特徴とする請求項８に記載の方法。
【請求項１０】
前記ステップ（ａ）で使用する溶媒は、ｐＨ１〜９の水であることを特徴とする請求項８又は９に記載の方法。
【請求項１１】
前記ｐＨは、４〜７であることを特徴とする請求項１０に記載の方法。
【請求項１２】
前記ステップ（ｂ）で添加する前記の添加剤は、第二リン酸カルシウム、硫酸カルシウム、硫酸バリウム、炭酸カルシウム、炭酸マグネシウム及びケイ酸塩から選択されることを特徴とする請求項８乃至１１のいずれか一項に記載の方法。
【請求項１３】
前記ステップ（ｃ）において、温度を変化させて相分離を行うことを特徴とする請求項４乃至７のいずれか一項に記載の方法。
【請求項１４】
前記ステップ（ｃ）において、ｐＨを変化させ、温度を変化させ、又は相分離誘導剤を添加して前記のポリマーを不溶化して、相分離を行うことを特徴とする請求項８乃至１２のいずれか一項に記載の方法。
【請求項１５】
５０μｍ以上１２００μｍ以下の寸法を有するコアと、固形粒子の形態で分散された少なくとも１つの活性成分を有するポリマー膜からなるコーティングとを有するマイクロカプセルであって、
前記ポリマー膜を構成するポリマーは、水溶性ポリマーであり、
前記活性成分の粒子は、前記コアから前記ポリマー膜の離れた部位に向かって徐々に減少する濃度で、前記ポリマー膜内に分散されている、
ことを特徴とするマイクロカプセル。
【請求項１６】
前記活性本体の味覚は、マスクされていることを特徴とする請求項１５に記載のマイクロカプセル。
【請求項１７】
前記活性本体の放出性が改変されていることを特徴とする請求項１５又は１６に記載のマイクロカプセル。
【請求項１８】
前記の改変された放出性は、遅延された放出性であることを特徴とする請求項１７に記載のマイクロカプセル。
【請求項１９】
前記水溶性ポリマーは、ゼラチン、酢酸セルロースフタレート及びヒドロキシプロピルメチルセルロースフタレート並びにその誘導体から選択されることを特徴とする請求項１５乃至１８のいずれか一項に記載のマイクロカプセル。
【請求項２０】
前記ポリマー膜は、水に不溶性の膜添加剤をさらに有することを特徴とする請求項１５乃至１９のいずれか一項に記載のマイクロカプセル。
【請求項２１】
５０μｍ以上１２００μｍ以下の寸法を有するコアからなり、且つ１つ以上の活性成分が固体粒子の形態で均一に分散されたポリマー膜でコートされた、マイクロカプセルであって、
前記ポリマー膜を構成するポリマーは、水に不溶性のポリマーであることを特徴とするマイクロカプセル。
【請求項２２】
前記活性成分の放出性が改変されたことを特徴とする請求項２１に記載のマイクロカプセル。
【請求項２３】
前記の水に不溶性のポリマーは、エチルセルロース及びその誘導体から選択されることを特徴とする請求項２１又は２２に記載のマイクロカプセル。
【請求項２４】
前記ポリマー膜は、水溶性添加剤をさらに有することを特徴とする請求項２１乃至２３のいずれか一項に記載のマイクロカプセル。
【請求項２５】
前記活性成分は、０．１μｍ以上８０μｍ以下の寸法を有し、当該マイクロカプセルの重量に対して０．１％以上４０％以下で含有されていることを特徴とする請求項１５乃至２４のいずれか一項に記載のマイクロカプセル。
【請求項２６】
前記活性成分は、１μｍ以上３０μｍ以下の寸法を有し、当該マイクロカプセルの重量に対して０．２％以上２１％以下で含有されていることを特徴とする請求項２５に記載のマイクロカプセル。
【請求項２７】
前記コアは、当該マイクロカプセルの重量に対して５０％以上９５％以下を構成し、コーティングポリマーは、当該マイクロカプセルの重量に対して２％以上２０％以下で変化することを特徴とする請求項１５乃至２６のいずれか一項に記載のマイクロカプセル。
【請求項２８】
前記の膜は、０．１μｍ以上８０μｍ以下の平均径を有し当該マイクロカプセルの重量に対して２％以上１０％以下を構成する添加剤を有することを特徴とする請求項１５乃至２７のいずれか一項に記載のマイクロカプセル。
【請求項２９】
前記膜添加剤は、７μｍ以上３０μｍ以下の平均径を有し、当該マイクロカプセルに対して３％以上５％以下を構成することを特徴とする請求項２８に記載のマイクロカプセル。
【請求項３０】
コーティング層でさらにコートされたことを特徴とする請求項１５乃至２９のいずれか一項に記載のマイクロカプセル。
【発明の詳細な説明】
【技術分野】
【０００１】
本発明は、マイクロカプセル技術に関する。
【背景技術】
【０００２】
不活性なコアを活性成分でコーティングを行うことは、医薬分野において周知の技術であって、コーティングパン（ｃｏａｔｉｎｇ  ｐａｎ）又は流動床を用いて一般的に行われる。このコーティングは、粉末積層工程（ｐｏｗｄｅｒ  ｌａｙｅｒｉｎｇ  ｐｒｏｃｅｓｓ）又は溶液積層工程（ｓｏｌｕｔｉｏｎ  ｌａｙｅｒｉｎｇ  ｐｒｏｃｅｓｓ）に適用されてもよい。両技術において、活性本体の不活性ビーズの表面への適用は、接着剤（ｂｉｎｄｅｒ）により行われる。
【０００３】
マイクロカプセルにおけるこの種の処方は、活性本体の水性媒体への暴露を増加させるために、且つ溶解性の低い薬物のバイオアベイラビリティーを増加させるために、一般的に使用される。
【０００４】
また、放出を制御し、好まれない味覚（ｔａｓｔｅ）をマスク（ｍａｓｋ）し、又は活性成分が光や空気に直接暴露することを回避するポリマーを有するさらなるフィルム（特許文献１参照）で活性本体の層を覆うことにより、上述の種類の処方の放出を制御することが可能な技術も知られている。
【０００５】
さらに、特許文献２において、不活性材料のコアの表面を溶液積層工程によりコートして得た消化器耐性を有する処方を開示する。この処方において、活性本体と消化器耐性を有するポリマーとを有する溶液は、流動床装置における上述の不活性なコア上に噴霧される。
【０００６】
マイクロカプセルの調製に用いられる周知の方法は、味覚をマスクするように、又は放出特性を改変するように、相分離によるコアセルベーションで活性物質を有する結晶又は顆粒をコーティングする方法である（特許文献３及び４参照）。この方法は、水系及び有機溶媒系のいずれの環境において実施されてもよい。前者の場合、ポリマーは、ｐＨ及び／又は温度の変化によりその溶解性を改変させて溶液から分離されるか、溶液に相分離誘導剤を添加して溶液から分離される；後者の場合、ポリマーの分離は、ポリマーが溶解している溶液の温度を変化させて生じる溶解性の変化により、達成される。
【０００７】
活性成分を流動床装置又はコーティングパンに適用して行われる上述の粉末積層工程は、時間がかかり、及び比較的コストのかかる多段階の方法である。しばしば、上述の薬物の投与量は、非常に少量で、１〜１０ｍｇの場合もある：このように少量の活性成分を有する顆粒又はペレットの製造は、含量の不均一性という問題を生じる可能性がある。さらに、粉末積層によりコア上に活性成分を負荷するには、低投与量の物質である場合、この物質に関して均一な分布を保証するように、非常に低い成分濃度の粉末混合処方を必要とする；これには、大容量の希釈剤と非常に長いコーティング時間とを必要とし、これは、工程のコスト高に影響する。他方、活性成分のみを有するマイクロカプセルを製造する場合、最終的な医薬形態にマイクロカプセルを高いレベルで希釈する必要性があるため、投与量の問題が残る。
【０００８】
従って、コア上に薬物粒子を堆積させるのに向上された有効性を有する新規の方法が必要とされており、特に、非常に低投与量の薬物で行う場合であっても、コアの表面上に薬物粒子を均一に堆積させることを保証する高い再現性を有し工業的に低コストの方法が必要とされている。
【特許文献１】米国特許第６，０７７，５３３号明細書
【特許文献２】米国特許第４，２６１，９７１号明細書
【特許文献３】米国特許第４，４１１，９３３号明細書
【特許文献４】米国特許第３，８６０，７３３号明細書
【発明の開示】
【発明が解決しようとする課題】
【０００９】
相分離させるコアセルベーション（ｃｏａｃｅｒｖａｔｉｏｎ）によるマイクロカプセル化の技術を用いると、通常不活性な材料で賦形剤のペレットの形態で無類で活性成分が固形粒子の形態で分散されたポリマー膜でコートされた顆粒などからなるコアを有するマイクロカプセルを製造することが可能となることを、驚くべきことに発見した。
【００１０】
このように製造されたマイクロカプセルは、味覚がマスクされた形で、及び／又は放出特性が改変された処方で、活性物質を有利に運搬し得る。
【課題を解決するための手段】
【００１１】
上述のマイクロカプセルを得る方法は、コートされるコアと、活性成分の粒子と、任意で膜添加物とが懸濁状態で分散された、適当な溶媒に含有されるコーティング用ポリマーの均一な溶液を製造することを本質的に有する。その後、ポリマーを不溶化させるのにそれ自体知られた方法を使用して、マイクロカプセルを形成するように、コアの周囲をゲル化（コアセルベート化）させる。例えば、相分離は、温度やｐＨを変化させたり、ポリマーを不溶化させる相分離誘導剤を添加したりして、行ってもよい。最終的に、得られるマイクロカプセルは、硬化され、必要に応じて、回収される。
【００１２】
コアセルベーションされる上述の溶液は、慣習上の膜剤（ｍｅｍｂｒａｎｅ  ａｇｅｎｔ）を有するのみならず、コアセルベーションの後にコアのコーティング層に導入される薬物粒子をも有しており、このことが、本発明の特徴である。
【００１３】
コアセルベーション法に利用される溶媒は、コーティングポリマーを溶解し、活性成分、膜添加物及び不活性なコアが溶解しないものから選択される。
【００１４】
水に不要なコーティングポリマーの場合、コアセルベーション用の溶媒は、シクロヘキサンや有機溶媒の混液などの有機溶媒であり；水系媒体に溶解性を示すコーティングポリマーの場合、コアセルベーション用の溶媒は、必要に応じて緩衝性の塩を添加した水であることが好ましい。
【００１５】
有機溶媒環境で使用され得る上述の添加物のうち、使用し得るものとして、ラクトース、マンニトール、ポリビニルピロリドンやその誘導体などの水溶性ポリマー、ＨＰＭＣ、ＭＣ、ＨＰＣなどのセルロース誘導体などが挙げられる。活性成分とともに上述の膜に含有されてもよい有機環境で使用される他の添加物は、急速に膨潤するものであってもよく、例えば、カルボキシメチルアミド（Ｅｘｐｌｏｔａｂ）、クロスカルメロース（ＡｃＤｉＳｏｌ）、クロスポビドン、前もってゼラチン化されたスターチ（ｐｒｅｇｅｌａｔｉｎｉｚｅｄ  ｓｔａｒｃｈ；Ｓｔａｒｃｈ  １５００）などが挙げられる。また、完全に崩壊させ、且つ活性成分を完全に分散させるのを促進することを目的として、ｐＨ調節剤（有機酸、塩基、塩、緩衝系）を膜に含有させてもよい。
【００１６】
水系溶媒環境に使用され得る賦形剤としては、リン酸カルシウム、硫酸カルシウム、硫酸バリウム、炭酸カルシウム、炭酸マグネシウムなどのカルシウム塩若しくはマグネシウム塩又はケイ酸塩などが挙げられる。
【００１７】
相分離は、温度やｐＨを変化させたり、ポリマーを不溶化させる相分離誘導剤を添加するなどの公知の方法で行われる。得たマイクロカプセルは、その後、硬化され、必要に応じて、最終的に回収される。
【発明を実施するための最良の形態】
【００１８】
本発明は、少なくとも１つの活性成分を有するマイクロカプセルの調製方法であって、少なくとも１つの活性成分と、任意で少なくとも１つの膜添加物とを有するポリマー膜を、５０μｍ〜１２００μｍの寸法を有するコアに適用する工程を有し、この適用工程は、相分離させるコアセルベーションの方法により行われることを特徴とする。
【００１９】
本発明の方法で得られるマイクロカプセルは、活性成分と、必要に応じて膜添加物とが固形粒子の形態でポリマー膜に分散されていることを特徴とする。
【００２０】
相分離によるマイクロカプセル化は、公知の方法である。本発明は、上述のコアセルベーション用の溶液が、慣習上の膜剤に加えて、コアセルベーションの後にコアのコーティング膜に導入される懸濁状態の活性成分を有する点を特徴とする。
【００２１】
さらに特に、本発明による方法は：
（ａ）コーティングポリマーを有する水系又は有機系溶媒の溶液を形成させるステップと；
（ｂ）ステップ（ａ）で得た溶液に、上述のコア、活性成分の粒子及び、任意で、膜添加剤を懸濁するステップと；
（ｃ）相分離により、ステップ（ｂ）で得た懸濁液中のコーティングポリマーにコアセルベーションを起こさせ、活性成分を導入したポリマー膜でコートされたコアを得るステップと；
（ｄ）必要に応じて、マイクロカプセルに膜の硬化処理を施すステップと；
（ｅ）上述の通り得たマイクロカプセルを好ましく洗浄し且つ回収するステップと；
を有する。
【００２２】
ステップ（ａ）において、溶液の形成に使用する溶媒又はその混液は、懸濁状態で固形粒子の形態で分散された状態で、上述のポリマーを溶解させ得る必要があるが、活性成分及び膜添加剤を溶解させ得る必要はない。
【００２３】
上述のコーティングポリマーは、水に溶解性を示しても示さなくてもよい。本発明の使用に好適な非水溶性ポリマーは、エチルセルロースであり、好適な水溶性ポリマーは、ゼラチン、酢酸セルロースフタレート、又はヒドロキシプロピルメチルセルロースフタレート（ＨＰ５５）又はその誘導体である。
【００２４】
使用される上述のコーティングポリマーが水に不溶性である場合、上述のステップ（ａ）で使用される特に好適な溶媒は、シクロヘキサンであって、水溶性ポリマーで行う場合、この好適な溶媒は、ｐＨ１〜９の、好ましくはｐＨ４〜７の水である。このｐＨは、例えば緩衝液などで好ましく安定化される。
【００２５】
ステップ（ｂ）において、コア、活性成分及び種々の膜添加剤を、攪拌下で、ポリマー溶液に添加する。なお、異なる成分を添加する順序は、限定されない。
【００２６】
ステップ（ａ）及びステップ（ｂ）は、攪拌下で溶媒に、ポリマー、コア、活性成分及び種々の膜添加剤を添加する、単一のステップで行われてもよい。
【００２７】
本発明において、用語「活性成分」とは、生物学的活性を有する種々の活性成分を意味し、特に、薬物を意味し、且つこれらを２種類以上有する混合物を包含する。本発明で使用され得る薬物の例は、限定されないが、気管拡張剤、ＣＮＳ刺激剤、抗うつ薬、抗炎症剤、抗けいれん剤及び抗潰瘍剤などである。
【００２８】
上述の膜添加剤は、膜と反対の溶解性を有する：つまり、水溶性膜の場合、水に不溶性の添加剤が使用され；水に不溶性な膜の場合、水溶性の添加剤が使用される。水溶性添加剤の好適例としては、ラクトース、マンニトール、ポリビニルピロリドン、ヒドロキシプロピルメチルセルロース、メチルセルロース、ヒドロキシプロピルセルロースや、カルボキシメチルアミド、クロスカルメロース、クロスポビドン、前もってゼラチン化されたスターチなどの膨潤剤が挙げられる。他の例としては、第二リン酸ナトリウム、クエン酸、酒石酸、フマル酸、リン酸水素カリウムなどのｐＨ調節剤が挙げられ；崩壊手段にひとたび接触すると、１〜９、より好ましくは２〜７．５のｐＨとなる。水に不溶性の添加剤としては、第二リン酸カルシウム、硫酸カルシウム、硫酸バリウム、炭酸カルシウム、炭酸マグネシウムなどのカルシウム塩及びマグネシウム塩や、ケイ酸塩が挙げられる。
【００２９】
ステップ（ｃ）において、相分離は、温度やｐＨなどを変化させる方法や、溶解しているコーティングポリマーの溶解平衡特性を改変させて不溶化させる相分離誘導剤などの物質を添加するなどで、行われてもよい。相分離を行うのに使用される技術は、マイクロカプセル化を行う溶媒に依存して、種々変更する。
【００３０】
特に、有機溶媒中でマイクロカプセル化を行う場合、コア及び種々の膜添加剤とともに前もって分散された活性成分を冷却する。冷却する間、活性成分は、ポリマーが分離する効果を介して、混合物として添加された種々の添加剤とともに、ポリマーのゲル化層に固体粒子の形態で取り込まれたままとなる。
【００３１】
水系環境におけるマイクロカプセル化の場合、例えばリン酸緩衝液中のＣＡＰのように、ポリマーを適当に溶解させた後、コアを分散し、一定速度の攪拌下で、活性成分を添加する。この場合、ｐＨや温度を変化させたり、溶液に相分離誘導剤を添加するなどして、相分離が起こる。本発明の好適実施例によると、相分離は、ポリマーが分離するという指標である溶液の分離及び粘性を観察して、硫酸ナトリウムの飽和溶液などの相分離誘導剤を徐々に添加して行われる。
【００３２】
任意のステップであるステップ（ｄ）において、マイクロカプセルは、膜の硬化処理が施される；この処理は、公知であり、水系環境でのマイクロカプセル化の場合、クエン酸を添加して行われ、有機環境でのマイクロカプセル化の場合、外気温に冷却して行われる。
【００３３】
ポリマーの量、その特性及び種々の添加剤は、味覚のマスク及び／又は改変された放出の度合いを調節可能とする活性成分の放出の制御に寄与する。
【００３４】
ステップ（ｅ）において、マイクロカプセルは、過剰に残存する試薬を消失させるように、好ましく洗浄され、その後、濾過などで回収された後、乾燥される。
【００３５】
必要であれば、本発明のマイクロカプセル上に、１つ以上のさらなる防御コーティング層を設けてもよい。
【００３６】
本発明は、また、上述の工程で得られる新規のマイクロカプセルにも関する。本発明のマイクロカプセルは、ポリマー膜でコートされたコアを有し、活性成分及び必要に応じて膜添加物が、固形粒子の形態で分散されていることを特徴とする。
【００３７】
コアは、マイクロカプセルの重量に対して、好ましくは５０〜９５％、さらに好ましくは６０〜７０％含有されている。また、コアは、５０〜１２００μｍ、好ましくは１００〜５００μｍの寸法を有する。
【００３８】
コアの主要な機能は、マイクロカプセル用に適した均一で再現し得る担体を提供することである；本発明において、上述の寸法の要件を満たす種々のコアを使用してもよい（例えば、マイクロ顆粒、顆粒、ペレット等）；好適なコアは、無類のシード（ｎｏｎ−ｐａｒｅｉｌ  ｓｅｅｄ）であって、これは、本質的に通常の球形の形状により、コーティングポリマーで均一にカプセル化することが可能となる。
【００３９】
コアは、不活性な賦形剤で本質的に構成され、例えば、スクロース、ラクトース、微晶性セルロース、スターチ、タルク、アラビアゴム、モノステアリン酸グリセリン、ベヘン酸グリセリン等に混合される。コアは、活性成分を好ましく有さないが；場合によっては、内部に活性成分が分散されたコアを有してもよい；これは、例えば、多量の活性本体を負荷させたい場合や、長時間放出制御したい場合に有用である；これらの場合、マイクロカプセルは、コーティング壁に活性成分を有するのみならず、コア内部にも活性成分を有する。
【００４０】
上述のコーティング膜を構成するポリマーは、マイクロカプセルの重量に対して、２〜４０％、好ましくは２〜２０％有する。
【００４１】
この膜は、水に溶解性を示しても示さなくてもよい；不溶性の膜を有するマイクロカプセルにおいて、好適なコーティングポリマーは、エチルセルロースであり；溶解性膜を有するマイクロカプセルでは、最も適したポリマーは、例えば、ゼラチン、酢酸セルロースフタレート（ＣＡＰ）又はヒドロキシプロピルメチルセルロースフタレート（ＨＰ５５）及びその誘導体から選択されてもよい。
【００４２】
上述の膜に含有される活性成分の粒子は、コアの径よりも小さい平均径を有し、固形粒子の形態でマイクロカプセルをコートするポリマー膜に分散される。
【００４３】
活性成分粒子は、好ましくは０．１〜８０μｍ、さらに好ましくは１〜３０μｍの寸法を有し；活性成分は、マイクロカプセルの重量に対して、好ましくは０．１〜４０％、さらに好ましくは０．２〜２１％で、マイクロカプセルに含有される。
【００４４】
本発明者らは、本発明のコアセルベーション法により、利用するポリマーの種類に依存した膜層に異なる分散様式で活性本体が存在するマイクロカプセルを得ることが可能であることを、驚くべきことに見出した。さらに、本発明者らは、本発明の方法に使用するポリマーの種類及びポリマーの量を調節することにより、活性本体の味覚がマスクされ、及び／又はさらなるコーティング層を用いることなく改変された放出性を示すマイクロカプセルを得られ得ることを、驚くべきことに見出した。
【００４５】
水溶性ポリマーを用いたマイクロカプセルの場合、本発明の方法で得たマイクロカプセルは、活性成分粒子がポリマーとコアとの間の境界に広く分散されることを特徴とする。事実、図１に示すように、この場合、活性本体の粒子は、ポリマー壁内に分散され、その濃度は、コアから膜の離れた部分に向かって徐々に減少し、外部表面では、本質的にゼロとなる。
【００４６】
この種類のマイクロカプセルは、膜の遠い部分で活性本体が存在しないため、味覚のマスク効果と、さらなる防御層を必要とすることなく改変された放出性とを得るのに使用され得るという効果を有する。本発明に使用されるポリマーで得られる、改変された放出性、特に遅延した放出性は、ポリマーの量と種類とに依存する。同様のポリマーは、味覚のマスク適用にも有効である。
【００４７】
膜の内部で上述の薬物が分離することは、コア上での薬物の均一な分布に影響を及ぼさないことを強調することも重要である；事実、コアの各表面単位上での活性成分の堆積率は、マイクロカプセルを施したバッチ全体で本質的に一定であり、これにより、コアの表面上での必要な、投与の均一性を保証する。
【００４８】
水に不溶性のポリマーを用いたマイクロカプセル化を行う場合、マイクロカプセルは、活性本体の粒子がコーティング膜内で均一に分散された形で得られる（図２及び図３）。
【００４９】
下述の例で示すように、この場合、改変された放出性及び／又は味覚のマスク性を有するマイクロカプセルを得ることが可能である。ポリマーの量及び添加剤の存在のいずれも、活性本体の崩壊率に影響を及ぼし、従って、所望する改変された放出性及び／又は味覚のマスク性が得られる。
【００５０】
上述の膜は、薬物及びコーティングポリマーのほか、例えば、透過性、機械的耐性、可塑性などの特性を調節したり、官能面（色調、臭い、味覚）を修正するのに有用な膜添加剤を有してもよい。膜添加剤は、膜と逆の溶解性を有する：つまり、水溶性膜の場合、水に不溶性の添加剤が使用され；水に不溶性の膜の場合、水溶性の添加剤が使用される。水溶性添加剤の例として、ラクトース、マンニトール、ポリビニルピロリドン、ヒドロキシプロピルメチルセルロース、メチルセルロース、ヒドロキシプロピルセルロースや、カルボキシネチルアミド、クロスカルメロース、クロスポビドン、前もってゼラチン化されたスターチなどの膨潤剤などが挙げられる。その他の例として、第二リン酸ナトリウム、クエン酸、酒石酸、フマル酸、リン酸水素カルシウムなどのｐＨ調節剤などが挙げられる：崩壊手段にひとたび接触すると、これらにより、ｐＨが１〜９、さらに好ましくは２〜７．５に調節される。水に不溶性の添加剤として、第二リン酸カルシウム、硫酸カルシウム、硫酸バリウム、炭酸カルシウム、炭酸マグネシウムなどのカルシウム塩及びマグネシウム塩や、ケイ酸塩が挙げられる。
【００５１】
上述の添加剤のうち、例えば、ポリビニルピロリドンは、活性成分の崩壊率に影響を及ぼしてもよい。
【００５２】
膜添加剤は、コアの径よりも小さな平均粒径を有し、好ましくは、０．１〜８０μｍ、さらに好ましくは、７〜３０μｍであり、マイクロカプセルの重量に対して、好ましくは２〜２０％、さらに好ましくは、３〜１０％有する。
【００５３】
活性成分の放出をさらに調節するのに、さらなるコーティングを行ってもよい。このコーティング層に用いる材料及びその適用方法は、当業者周知のものを用いてもよい。
【００５４】
本発明に関し、薬学的コアの表面上での活性成分の再現可能な量の堆積は、簡単な製造方法を用いて、上述の通り達成される；この方法は、導入される薬物が低量で存在する場合であっても、信頼できるものである；さらに、活性本体の味覚がマスクされ、及び／又はさらなるコーティング層を適用する必要がなく改変された放出性を有するマイクロカプセルが得られ得る。
【実施例】
【００５５】
以下の限定されない例により、本発明を説明する。
【００５６】
（例１）
シクロヘキサン（１０００部）に、エチルセルロース（１０部）とポリエチレン（２０ｇ）とを８０℃で溶解し、ＭＣＣコア（Ｓｅｌｐｈｅｒｅ  ＦＭＣ）（１８４部）に分散する。攪拌下で、粉末カフェイン（Ｄ４．３＝２５μｍ）（４部）及びポリビニルピロリドン（２部）を添加する。さらに攪拌しながら、外気温まで徐々に冷却する。このようにして得たマイクロカプセルを、デカンテーションし、濾過し、乾燥して、分離する。
【００５７】
（例２）
シクロヘキサン（１０００部）に、エチルセルロース（１２部）とポリエチレン（２０ｇ）とを８０℃で溶解し、ＭＣＣコア（Ｃｅｌｌｅｔｓ  ＰＨＡＲＭＡＴＲＡＮＳ）（１７２部）に分散する。攪拌下で、塩酸メトクロプラミド（Ｄ４．３＝３０μｍ）（１２部）及びマンニトール（４部）を添加する。さらに攪拌しながら、外気温まで徐々に冷却する。このようにして得たマイクロカプセルを、デカンテーションし、濾過し、乾燥して、分離する。
【００５８】
（例３）
リン酸ナトリウム及び／又はリン酸カルシウムで構成される緩衝液を有する水（６０００部）に、酢酸セルロースフタレート（ＣＡＰ）（１４０部）を溶解する。なお、このｐＨは、６．０〜６．５であり、イオン強度は０．５である。
【００５９】
不溶性無機塩及び有機脂肪酸のトリグリセライドなどの結合物質に基づき、造粒して得た顆粒又はペレットで構成される、７００部のコアを分散し；攪拌下で、１０〜３０μｍの寸法のイブプロフェン（１６０部）を添加する。
【００６０】
ＣＡＰの相分離を促進する２０％の硫酸ナトリウムで構成される相分離誘導剤を添加し、膜を硬化させるクエン酸溶液を添加する。濾過で分離し、乾燥させてマイクロカプセルを得る。
【００６１】
上述の通り得たマイクロカプセルを電子顕微鏡で分析した（図１）。図１は、ポリマーとコアとの境界に広く分布した固形粒子の形態で、ポリマー膜内に活性本体の粒子が分布していることを示す。
【００６２】
（例４）
エチルセルロース  １００ＳＴＤ  ｐ（３０ｇ）とポリエチレン（６０ｇ）とを、高温で、シクロヘキサン（３０００ｇ）に溶解し、不活性なコア（２７３ｇ）（寸法３５０μｍ）内に分散する；攪拌しながら、微粉末化した無水テオフィリン（６０ｇ）を加える。さらに攪拌しながら、外気温まで徐々に冷却する。このようにして得たマイクロカプセルを、デカンテーションし、洗浄し、濾過し、乾燥する。
【００６３】
このようにして得たマイクロカプセルに関して、崩壊試験を行う。なお、比較には、結晶形態の無水テオフィリンを用いた。
【００６４】
【表１】
2007509844.tif 000002
【００６５】
崩壊試験で得た結果が示すように、マイクロカプセル化により、改変された放出性が実現した。なお、崩壊試験は、アメリカ薬局方２６に基づいて行った。
【００６６】
（例５）
エチルセルロース  １００ＳＴＤ  ｐ（３０ｇ）とポリエチレン（６０ｇ）とを、高温でシクロヘキサン（３０００ｇ）に溶解し、不活性なコア（２７３ｇ）（寸法５００μｍ）内に分散する；攪拌しながら、微粉末化した無水テオフィリン（６０ｇ）を加える。さらに攪拌しながら、外気温まで徐々に冷却する。このようにして得たマイクロカプセルを、デカンテーションし、洗浄し、濾過し、乾燥する。
【００６７】
（例６）
エチルセルロース  １００ＳＴＤ  ｐ（８ｇ）とポリエチレン（２０ｇ）とを、高温で、シクロヘキサン（１０００ｇ）に溶解し、不活性なコア（９２ｇ）（寸法２００μｍ）内に分散する；攪拌しながら、微粉末化した無水テオフィリン（１７ｇ）及びポリビニルピロリドンＣＬ（３ｇ）を加える。さらに攪拌しながら、外気温まで徐々に冷却する。このようにして得たマイクロカプセルを、デカンテーションし、洗浄し、濾過し、乾燥する。
【００６８】
（例７）
例５及び例６で得たマイクロカプセルに関して、例４で述べた方法に従って崩壊試験を行う。
【００６９】
【表２】
2007509844.tif 000003
【００７０】
その結果、添加剤（例７）を導入すると、崩壊性がさらに改変可能であることが示された。
【００７１】
（例８）
エチルセルロース  １００ＳＴＤ  ｐ（２２ｇ）とポリエチレン（６０ｇ）とを、高温でシクロヘキサン（３０００ｇ）に溶解し、不活性なコア（２７３ｇ）（寸法３５０μｍ）内に分散する；攪拌しながら、カフェイン（６０ｇ）を加える。さらに攪拌しながら、外気温まで徐々に冷却する。このようにして得たマイクロカプセルを、デカンテーションし、洗浄し、濾過し、乾燥する。
【００７２】
上述の通り得たマイクロカプセルを電子顕微鏡で分析した（図３）。図３は、ポリマーとコアとの境界に広く分布した固形粒子の形態で、ポリマー膜内に活性本体の粒子が分布していることを示す。このようにして得たマイクロカプセルに関して、崩壊試験を行うと、生材料であるカフェインと比較して、改変された崩壊性が得られることが示される。
【００７３】
【表３】
2007509844.tif 000004
ＵＳＰ（アメリカ薬局方）２６に準じて崩壊試験を行った。
【００７４】
（例９）
エチルセルロース  １００ＳＴＤ  ｐ（８ｇ）とポリエチレン（２０ｇ）とを、高温で、シクロヘキサン（１０００ｇ）に溶解し、不活性なコア（９２ｇ）（寸法１００μｍ）内に分散する；攪拌しながら、オメプラゾール（１７ｇ）及びポリビニルピロリドンＣＬ（３ｇ）を加える。さらに攪拌しながら、外気温まで徐々に冷却する。このようにして得たマイクロカプセルを、デカンテーションし、洗浄し、濾過し、乾燥する。
【００７５】
（例１０）
例９で得たマイクロカプセルに関して崩壊試験を行ったところ、改変される崩壊性は、不活性なコアの粒子径に影響されることが示された。
【００７６】
【表４】
2007509844.tif 000005
ＵＳＰ（アメリカ薬局方）２６に準じて崩壊試験を行った。
【００７７】
（例１１）
エチルセルロース  １００ＳＴＤ  ｐ（５ｇ）とポリエチレン（２０ｇ）とを、高温でシクロヘキサン（１０００ｇ）に溶解し、不活性なコア（７７ｇ）（寸法２００μｍ）内に分散する；攪拌しながら、フルオキセチン（６ｇ）及びポリビニルピロリドンＣＬ（３ｇ）を加える。さらに攪拌しながら、外気温まで徐々に冷却する。このようにして得たマイクロカプセルを、デカンテーションし、洗浄し、濾過し、乾燥する。
【００７８】
このようにして得たマイクロカプセルを電子顕微鏡で分析した（図２）。図２は、ポリマー膜内で、活性本体の粒子が固形粒子の形態で均一に分散することを示す。
【００７９】
上述の通り得たマイクロカプセルに関して崩壊試験を行って、生材料のフルオキセチンと比較した。
【００８０】
５分後、若干量が溶解し、コーティングポリマーによる味覚のマスク効果が達成されることが示された。
【００８１】
【表５】
2007509844.tif 000006
ＵＳＰ（アメリカ薬局方）２６に準じて崩壊試験を行った。
【図面の簡単な説明】
【００８２】
【図１】本発明の例３に従って得たマイクロカプセルの顕微鏡画像である。
【図２】本発明の例１１に従って得たマイクロカプセルの顕微鏡画像である。
【図３】本発明の例８に従って得たマイクロカプセルの顕微鏡画像である。
【図１】
2007509844.tif 000007
【図２】
2007509844.tif 000008
【図３】
2007509844.tif 000009
【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
５０μｍ以上１２００μｍ以下の寸法のコアと、少なくとも１つの活性成分を有するポリマー膜と、任意で少なくとも１つの膜添加剤とを有するマイクロカプセルの調製方法であって、
前記ポリマー膜の前記コアへの適用は、水溶性又は水に不溶性のコーティングポリマーの溶液に前記活性成分と任意で前記膜添加剤とを有する懸濁液を相分離させるコアセルベーション法により行われることを特徴とする方法。
【請求項２】
（ａ）水系溶媒又は有機溶媒中で、前記コーティングポリマーの溶液を形成させるステップと；
（ｂ）前記ステップ（ａ）で得た溶液中で、前記コアと、活性成分の粒子と、任意で膜添加剤とを懸濁させるステップと；
（ｃ）前記ステップ（ｂ）で得た懸濁液中で、前記コーティングポリマーに、相分離でコアセルベーションを生じさせるステップと；
（ｄ）任意で、マイクロカプセルに、膜の硬化処理を施すステップと；
（ｅ）得たマイクロカプセルを回収するステップと；
を有することを特徴とする請求項１に記載の方法。
【請求項３】
前記ステップ（ａ）と前記ステップ（ｂ）とを単一ステップとして行うことを特徴とする請求項２に記載の方法。
【請求項４】
前記のポリマーは、水に不溶性であり、該ポリマーの溶液は、有機溶媒の溶液であり、前記活性成分は、水溶性であることを特徴とする請求項１乃至３のいずれか一項に記載の方法。
【請求項５】
前記のポリマーは、エチルセルロースであることを特徴とする請求項４に記載の方法。
【請求項６】
前記ステップ（ａ）で使用する溶媒は、シクロヘキサンであることを特徴とする請求項４又は５に記載の方法。
【請求項７】
前記ステップ（ｂ）で添加する前記の添加剤は、ラクトース、マンニトール、ポリビニルピロリドン、ヒドロプロピルメチルセルロース、メチルセルロース及びヒドロキシプロピルセルロース並びにカルボキシメチルアミド、クロスカルメロース、クロスポビドン及び前もってゼラチン化されたスターチなどの膨潤剤並びにｐＨ調節剤から選択されることを特徴とする請求項４乃至６のいずれか一項に記載の方法。
【請求項８】
前記ステップｃ）において、相分離は、温度を変化させて行うことを特徴とする請求項４乃至７のいずれか一項に記載の方法。
【請求項９】
前記のポリマーは、水溶性であり、該ポリマーの溶液は、水系溶媒の溶液であり、前記活性成分は、水に不溶性であることを特徴とする請求項１乃至３のいずれか一項に記載の方法。
【請求項１０】
前記のポリマーは、ゼラチン、酢酸セルロースフタレート及びヒドロキシプロピルメチルセルロースフタレート並びにその誘導体からなる群から選択されることを特徴とする請求項９に記載の方法。
【請求項１１】
前記ステップ（ａ）で使用する溶媒は、ｐＨ１〜９の水であることを特徴とする請求項９又は１０に記載の方法。
【請求項１２】
前記ｐＨは、４〜７であることを特徴とする請求項１１に記載の方法。
【請求項１３】
前記ステップ（ｂ）で添加する前記の添加剤は、第二リン酸カルシウム、硫酸カルシウム、硫酸バリウム、炭酸カルシウム、炭酸マグネシウム及びケイ酸塩から選択されることを特徴とする請求項９乃至１２のいずれか一項に記載の方法。
【請求項１４】
前記ステップ（ｃ）において、ｐＨを変化させ、温度を変化させ、又は相分離誘導剤を添加して前記のポリマーを不溶化して、相分離を行うことを特徴とする請求項９乃至１３のいずれか一項に記載の方法。
【請求項１５】
５０μｍ以上１２００μｍ以下の寸法を有するコアと、水溶性コーティングポリマーに基づいて前記コアをコートし固形粒子の形態で分散された少なくとも１つの水に不溶性の活性成分を有するポリマー膜とを有するマイクロカプセルであって、
前記の粒子は、前記コアから前記ポリマー膜の離れた部位に向かって徐々に減少する濃度で、前記ポリマー膜内に分散されている、
ことを特徴とするマイクロカプセル。
【請求項１６】
請求項４乃至８のいずれか一項に記載の方法で得た請求項１５に記載のマイクロカプセル。
【請求項１７】
前記活性本体の味覚は、マスクされていることを特徴とする請求項１５又は１６に記載のマイクロカプセル。
【請求項１８】
前記活性本体の放出性が改変されていることを特徴とする請求項１５乃至１７のいずれか一項に記載のマイクロカプセル。
【請求項１９】
前記の改変された放出性は、遅延された放出性であることを特徴とする請求項１８に記載のマイクロカプセル。
【請求項２０】
前記水溶性ポリマーは、ゼラチン、酢酸セルロースフタレート及びヒドロキシプロピルメチルセルロースフタレート並びにその誘導体から選択されることを特徴とする請求項１５乃至１９のいずれか一項に記載のマイクロカプセル。
【請求項２１】
前記ポリマー膜は、水に不溶性の膜添加剤をさらに有することを特徴とする請求項１５乃至２０のいずれか一項に記載のマイクロカプセル。
【請求項２２】
５０μｍ以上１２００μｍ以下の寸法を有するコアと、水に不溶性のコーティングポリマーに基づいて前記コアをコートし固体粒子の形態で均一に分散された少なくとも１つの水溶性活性成分を有するポリマー膜とを有するマイクロカプセルであって、
前記の水に不溶性のコーティングポリマーは、当該マイクロカプセルの重量に対して、２％以上４０％以上存在し、
前記活性本体は、当該マイクロカプセルに対して、１％以上４０％以下存在することを特徴とするマイクロカプセル。
【請求項２３】
請求項９乃至１４のいずれか一項に記載の方法で得た請求項２２に記載のマイクロカプセル。
【請求項２４】
前記活性成分の放出性が改変されたことを特徴とする請求項２２又は２３に記載のマイクロカプセル。
【請求項２５】
前記の水に不溶性のポリマーは、エチルセルロース及びその誘導体から選択されることを特徴とする請求項２２乃至２４のいずれか一項に記載のマイクロカプセル。
【請求項２６】
前記ポリマー膜は、水溶性添加剤を有することを特徴とする請求項２２乃至２５のいずれか一項に記載のマイクロカプセル。
【請求項２７】
前記活性成分は、０．１μｍ以上８０μｍ以下の寸法を有することを特徴とする請求項１５乃至２６のいずれか一項に記載のマイクロカプセル。
【請求項２８】
前記活性成分は、１μｍ以上３０μｍ以下の寸法を有し、当該マイクロカプセルの重量に対して０．２％以上２１％以下で含有されていることを特徴とする請求項２７に記載のマイクロカプセル。
【請求項２９】
前記コアは、当該マイクロカプセルの重量に対して５０％以上９５％以下を構成し、コーティングポリマーは、当該マイクロカプセルの重量に対して２％以上２０％以下で変化することを特徴とする請求項１５乃至２８のいずれか一項に記載のマイクロカプセル。
【請求項３０】
前記の膜は、０．１μｍ以上８０μｍ以下の平均径を有し当該マイクロカプセルの重量に対して２％以上１０％以下を構成する添加剤を有することを特徴とする請求項１５乃至２９のいずれか一項に記載のマイクロカプセル。
【請求項３１】
前記膜添加剤は、７μｍ以上３０μｍ以下の平均径を有し、当該マイクロカプセルに対して３％以上５％以下を構成することを特徴とする請求項３０に記載のマイクロカプセル。
【請求項３２】
コーティング層でさらにコートされたことを特徴とする請求項１５乃至３１のいずれか一項に記載のマイクロカプセル。
【国際調査報告】
2007509844.tif 000010
2007509844.tif 000011
2007509844.tif 000012
2007509844.tif 000013
2007509844.tif 000014
2007509844.tif 000015